(57)【特許請求の範囲】
【請求項１】
（Ａ）平均重合度50〜10000で、一分子中に少なくとも２個のケイ素原子と結合したアルケニル基を含有するオルガノポリシロキサン100質量部、
（Ｂ）Ｒ3ＳｉＯ1/2単位（Ｍ単位）、ＳｉＯ4/2単位（Ｑ単位）、Ｒ2ＳｉＯ2/2単位（Ｄ単位）、及びＲＳｉＯ3/2単位（Ｔ単位）から選択される単位を含み（ここで、Ｒは炭素数１〜６の一価炭化水素基であり、かつ一分子中の少なくとも２個はアルケニル基である。）、これらの全構成単位のうちＭ単位、Ｑ単位及びＴ単位の合計量が８０ｍｏｌ％以上であるシリコーン樹脂10〜400質量部、
（Ｃ）一分子中に少なくとも２個のケイ素原子と結合した水素原子を含有するオルガノハイドロジェンポリシロキサンを（Ａ）及び（Ｂ）成分中のケイ素原子と結合したアルケニル基１個当たり、ケイ素原子に結合した水素原子の数が１．０〜１０．０個となる量、
（Ｄ）ヒドロシリル化反応触媒、
（Ｅ）帯電防止剤となるイオン液体30〜3000ppmを含有する熱硬化性シリコーンゴム組成物であって、
（Ｅ）成分のイオン液体が、（Ａ）、（Ｂ）、（Ｃ）及び（Ｄ）成分からなるベースのシリコーンゴム混合物からなる硬化物との屈折率との差が±０．０４の範囲のものである、熱硬化性シリコーンゴム組成物。
【請求項２】
（Ｅ）成分のイオン液体が常温（２３℃）で液体である、請求項１記載の熱硬化性シリコーンゴム組成物。
【請求項３】
（Ｅ）成分のイオン液体が、陰イオン成分としてビス（トリフルオロメタンスルホニル）イミド又はビス（フルオロスルホニル）イミドを有するものである、請求項１または２記載の熱硬化性シリコーンゴム組成物。
【請求項４】
（Ｅ）成分のイオン液体が、陽イオン成分としてイミダゾリウム系陽イオン、ピロリジニウム系陽イオン、ピリジニウム系陽イオン、アンモニウム系陽イオンである、請求項１〜３のいずれか１項記載の熱硬化性シリコーンゴム組成物。
【請求項５】
（Ｅ）成分が、
1−ブチル−1−メチルピロリジニウム・ビス（トリフルオロメタンスルホニル）イミド、
1−エチル−3−メチルイミダゾリウム・ビス（フルオロスルホニル）イミド、
1−ブチル−3−メチルピリジニウム・ビス（トリフルオロメタンスルホニル）イミド、
ジアリルジメチルアンモニウム・ビス（トリフルオロメタンスルホニル）イミド、
1−ブチル−3−メチルピリジニウム・ビス（フルオロスルホニル）イミド、
1-エチル-3-メチルピリジニウム・ビス(フルオロスルホニル)イミド、
1-エチル-3-メチルイミダゾリウム・ビス（トリフルオロメタンスルフォニル）イミド、
1-メチル-1-プロピルピロリジニウム・ビス(フルオロスルホニル) イミド、
1−エチル−3−メチルイミダゾリウム・ビス（フルオロスルホニル）イミド、
メチルトリオクチルアンモニウム・ビス（トリフルオロメタンスルホニル）イミド及び
トリブチルメチルアンモニウム・ビス（トリフルオロメタンスルホニル）イミド
から選ばれるものである請求項１または２記載の熱硬化性シリコーンゴム組成物。
【請求項６】
前記組成物の硬化物からなる厚さ１２ｍｍのシートの６００ｎｍにおける全光線透過率が８５％より大きいものである、請求項１〜５のいずれか１項記載の熱硬化性シリコーンゴム組成物。
【請求項７】
前記組成物の硬化物からなる厚さ２ｍｍのシートの６００ｎｍにおける全光線透過率が９３％より大きいものである、請求項１〜５のいずれか１項記載の熱硬化性シリコーンゴム組成物。
【請求項８】
請求項１〜７のいずれか１項に記載の熱硬化性シリコーンゴム組成物の硬化物。
【請求項９】
厚さ１２ｍｍのシートの６００ｎｍにおける全光線透過率が８５％より大きいものである、請求項８に記載の硬化物。
【請求項１０】
厚さ２ｍｍのシートの６００ｎｍにおける全光線透過率が９３％より大きいものである、請求項８に記載の硬化物。
【発明の詳細な説明】
【技術分野】
【０００１】
本発明は、透明性と帯電防止性が高い硬化物が得られる、光学用途として好適な熱硬化性シリコーンゴム組成物に関する。
【背景技術】
【０００２】
シリコーンゴムは透明性の高い硬化物を得ることができるため、光学用途を初めとする各種用途の製造原料として使用されている。光学用途としては、ＬＥＤの封止、保護及びレンズ等の用途が知られている。【０００３】
シリコーンゴムには、用途によっては帯電防止性を有することが求められるときがある。このような場合には、帯電防止剤としてイオン液体を配合した熱硬化性シリコーンゴムが知られている（ＷＯ２００９／０８４７３０号公報）。
そして、光学用途に使用する場合で帯電防止性が要求される場合には、透明性と帯電防止性の両方を高いレベルで具備することが要求される。ＷＯ２００９／０８４７３０号公報には、透明性については全く記載がない。
【発明の概要】
【０００４】
本発明は、透明性と帯電防止性の両方を具備する硬化物を得ることができる、熱硬化性シリコーンゴム組成物を提供することを課題とする。
【０００５】
本発明は、課題の解決手段として下記の発明を提供する。
（Ａ）平均重合度50〜10000で、一分子中に少なくとも２個のケイ素原子と結合したアルケニル基を含有するオルガノポリシロキサン100質量部、
（Ｂ）Ｒ3ＳｉＯ1/2単位（Ｍ単位）、ＳｉＯ4/2単位（Ｑ単位）、Ｒ2ＳｉＯ2/2単位（Ｄ単位）、及びＲＳｉＯ3/2単位（Ｔ単位）から選択される単位を含み（ここで、Ｒは炭素数１〜６の一価炭化水素基であり、かつ一分子中の少なくとも２個はアルケニル基である。）、これらの全構成単位のうちＭ単位、Ｑ単位及びＴ単位の合計量が８０ｍｏｌ％以上であるシリコーン樹脂10〜400質量部、
（Ｃ）一分子中に少なくとも２個のケイ素原子と結合した水素原子を含有するオルガノハイドロジェンポリシロキサンを（Ａ）及び（Ｂ）成分中のケイ素原子と結合したアルケニル基１個当たり、ケイ素原子に結合した水素原子の数が１．０〜１０．０個となる量、  （Ｄ）ヒドロシリル化反応触媒、
（Ｅ）帯電防止剤となるイオン液体30〜3000ppmを含有する熱硬化性シリコーンゴム組成物であって、
（Ｅ）成分のイオン液体が、（Ａ）、（Ｂ）、（Ｃ）及び（Ｄ）成分からなるベースのシリコーンゴム混合物からなる硬化物との屈折率との差が±０．０４の範囲のものである、熱硬化性シリコーンゴム組成物。
本発明はまた、上記の熱硬化性シリコーンゴム組成物の硬化物を提供する。
【０００６】
本発明の熱硬化性シリコーンゴム組成物から得られた硬化物は、透明性が高く、帯電防止性が優れている。
【発明の詳細な説明】
【０００７】
本発明の熱硬化性シリコーンゴム組成物は、（Ａ）〜（Ｄ）成分を含むシリコーンゴムベースポリマーと（Ｅ）成分を含有するものである。
【０００８】
＜（Ａ）成分＞
（Ａ）成分は、平均重合度50〜10000で、一分子中に少なくとも２個のケイ素原子と結合したアルケニル基を含有するオルガノポリシロキサンである。
ケイ素原子に結合するアルケニル基を除く基としては１価の炭化水素基を挙げることができる。
１価の炭化水素基としては、メチル基、エチル基、プロピル基、ブチル基などのアルキル基、フェニル基、トリル基などのアリール基、シクロヘキシル基などのシクロアルキル基、ベンジル基、β−フェニルエチル基などのアラルキル基、又はこれらの基の炭素原子に結合した水素原子の一部又は全部をハロゲン原子（フッ素原子を除く）、シアノ基などで置換したクロロメチル基、シアノエチル基などを挙げることができるが、メチル基が好ましい。
ケイ素原子に結合するアルケニル基としては、ビニル基、アリル基などを挙げることができるが、ビニル基が好ましい。
【０００９】
（Ａ）成分のオルガノポリシロキサンは直鎖状のものが好ましいが、一部に分枝状の構造を含むものであってもよい。
（Ａ）成分のオルガノポリシロキサンの平均重合度は50〜10000であるが、好ましくは200〜8000、より好ましくは500〜1500である。
【００１０】
＜（Ｂ）成分＞
（Ｂ）成分は、Ｍ単位、Ｑ単位、Ｄ単位、及びＴ単位から選択される単位を含み（ここで、Ｒは炭素数１〜６の一価炭化水素基であり、かつ一分子中の少なくとも２個はアルケニル基である。）、これらの全構成単位のうちＭ単位、Ｑ単位及びＴ単位の合計量が８０ｍｏｌ％以上であるシリコーン樹脂である。
【００１１】
Ｍ単位、Ｑ単位、Ｄ単位、及びＴ単位は、次のとおりのものである。
Ｍ単位：Ｒ3ＳｉＯ1/2単位
Ｑ単位：ＳｉＯ4/2単位
Ｄ単位：Ｒ2ＳｉＯ2/2単位
Ｔ単位：ＲＳｉＯ3/2単位
各単位中のＲは、炭素数１〜６の一価炭化水素基であり、好ましくはメチル基又はフェニル基である。
全構成単位のうちＭ単位、Ｑ単位及びＴ単位の合計量が８０mol％以上であるが、全構成単位中、Ｍ単位及びＱ単位の合計量が８０ｍｏｌ％以上であるものが好ましい。
【００１２】
（Ｂ）成分のシリコーン樹脂として、ビニルジメチルシロキシ基とＱ単位の共重合体、ビニルジメチルシロキシ基・トリメチルシロキシ基とＱ単位の共重合体、ビニルジメチルシロキシ基・ジメチルシロキサン単位とＱ単位の共重合体、ビニルジメチルシロキシ基・フェニルシルセスキオキサン単位とＱ単位の共重合体、ビニルジメチルシロキシ基・ジメチルシロキサン単位・フェニルシルセスキオキサン単位とＱ単位の共重合体、トリメチルシロキシ基・ビニルメチルシロキサン単位とＱ単位の共重合体などを挙げることができる。
【００１３】
組成物中の（Ｂ）成分の含有量は、（Ａ）成分１００質量部に対して１０〜４００質量部であり、好ましくは１０〜１５０質量部、より好ましくは２０〜１００質量部である。
【００１４】
＜（Ｃ）成分＞
（Ｃ）成分は、一分子中に少なくとも２個のケイ素原子と結合した水素原子を含有するオルガノハイドロジェンポリシロキサンである。（Ｃ）成分は、直鎖状、分枝鎖状、環状のいずれであってもよい。
（Ｃ）成分としては、ジメチルハイドロジェンシリル基で封鎖されたジオルガノポリシロキサン、ジメチルシロキサン単位とメチルハイドロジェンシロキサン単位と末端トリメチルシロキサン単位との共重合体、ジメチルハイドロジェンシロキサン単位とＳｉＯ2単位とからなる低粘度流体、１，３，５，７−テトラハイドロジェン−１，３，５，７−テトラメチルシクロテトラシロキサン、１−プロピル−３，５，７−トリハイドロジェン−１，３，５，７−テトラメチルシクロテトラシロキサン、１，５−ジハイドロジェン−３，７−ジヘキシル−１，３，５，７−テトラメチルシクロテトラシロキサンなどを挙げることができる。
【００１５】
組成物中の（Ｃ）成分の含有量は、（Ａ）及び（Ｂ）成分中のケイ素原子と結合したアルケニル基１個当たり、ケイ素原子に結合した水素原子の数が１．０〜１０．０個となる量であり、好ましくは１．０〜５．０個となる量である。
【００１６】
＜（Ｄ）成分＞
（Ｄ）成分のヒドロシリル化反応触媒としては、白金元素単体、白金化合物及び白金錯体を用いることができ、具体的には塩化白金第一酸、塩化白金第二酸などの塩化白金酸、塩化白金酸のアルコール化合物、アルデヒド化合物、エーテル化合物或いは各種オレフィン類との錯体、白金≡ビニルシロキサン錯体などを挙げることができる。
【００１７】
組成物中の（Ｄ）成分の含有量は、（Ａ）成分に対して、白金金属原子として０．１〜２００ppmが好ましく、１〜５０ppmがより好ましい。
【００１８】
＜（Ｅ）成分＞
（Ｅ）成分は、帯電防止剤となるイオン液体であり、（Ａ）〜（Ｄ）成分からなるベースのシリコーンゴム混合物からなる成形体との屈折率との差が±０．０４の範囲のものである。さらに、屈折率の差が±０．０２の範囲のものがより好ましい。
【００１９】
（Ｅ）成分のイオン液体は、常温（２３℃）で液体のものであることが好ましいが、前記温度より高い温度で液体であるものでもよい。また、難水溶性又は非水溶性のものが好ましい。
さらには、（Ｅ）成分のイオン液体は、水への溶解性に関し、難水溶性または非水溶性のイオン液体であることがシリコーンとの相用性の点からは好ましい。なお、常温において水と等量のイオン液体を混合した時に容易に溶解するものは易水溶性であり、一方、混合後放置することで相分離するものは非水溶性、また、白濁して溶解しないものは難水溶性とする。
【００２０】
このようなイオン液体は、陽イオンと陰イオンからなる。
陰イオンとしては、アルキルサルフェート系陰イオン、トシレート陰イオン、スルフォナート系陰イオン、ビス（トリフルオロメタンスルホニル）イミド陰イオン、ビス(フルオロスルホニル)イミド陰イオン、ヘキサフルオロフォスフェイト陰イオン、テトラフルオロボレート陰イオン、ハライド陰イオンなどがある。
アルキルサルフェート陰イオンとしては、メチルサルフェート陰イオン、エチルサルフェート陰イオン、オクチルサルフェート陰イオン、２−（２−メトキシエトキシ）エチルサルフェートなどがある。スルフォナート系陰イオンとしては、メタンスルフォナート陰イオン、トリフルオロメタンスルフォナート陰イオンなどがある。ハライド陰イオンとしては、塩素陰イオン、臭素陰イオン、ヨウ素陰イオンなどがある。
これらの中では、シリコーンゴムの優れた特性を損なうことなく、帯電防止性能を付与できる観点から、ビス（トリフルオロメタンスルホニル）イミド陰イオン又はビス（フルオロスルホニル）イミド陰イオンを有するものが好ましい。
【００２１】
また、（Ｅ）成分のイオン液体は、陽イオン成分として、イミダゾリウム系陽イオン、ピロリジニウム系陽イオン、ピリジニウム系陽イオン、アンモニウム系陽イオン、フォスホニウム系陽イオン、スルホニウム系陽イオンなどである。特に本発明においては、イミダゾリウム系陽イオン、ピロリジニウム系陽イオン、ピリジニウム系陽イオン、アンモニウム系陽イオンが好ましい。
また、陽イオン成分として少なくとも1個のアルケニル基を有しているものを使用することができる。このような陽イオン成分を含む（Ｂ）成分は、シリコーンゴム組成物系内に長期間にわたり留めることができるため特に好ましい。
ここでアルケニル基とは、ビニル基、アリル基、メチルビニル基、プロペニル基、ブテニル基、ペンテニル基、ヘキセニル基等の脂肪族不飽和炭化水素基、シクロプロペニル基、シクロブテニル基、シクロペンテニル基、シクロヘキセニル基等の環式不飽和炭化水素基、メタクリル基等が挙げられる。これらの中でも特にビニル基またはアリル基が好ましい。
ピロリジニウム系陽イオンとしては、１−ブチル−１−メチルピロリジニウム陽イオン、１−メチル−１−プロピルピロリジニウム陽イオンなどがある。ピリジニウム系陽イオンとしては、３−メチルー１−プロピルピリジニウム陽イオン、Ｎ−ブチル−３−メチルピリジニウム、１−メチルー１−プロピルピリジニウム陽イオンなどがある。アンモニウム系陽イオンとしては、ジアリルジメチルアンモニウム陽イオン、メチルトリオクチルアンモニウム陽イオンなどがある。イミダゾリウム系陽イオンとしては、１−ブチル−３−メチルイミダゾリウム陽イオン、１，２−ジメチルー３−プロピルイミダゾリウム陽イオン、１−エチルー３−メチルイミダゾリウム陽イオン、１−ビニルイミダゾリウム陽イオン、１−アリルイミダゾリウム陽イオン、１−アリル−３−メチルイミダゾリウム陽イオンなどをあげることができる。
【００２２】
（Ｅ）成分のイオン液体としては、下記のものから選ばれるものが好ましい。
1−ブチル−1−メチルピロリジニウム・ビス（トリフルオロメタンスルホニル）イミド、
1−エチル−3−メチルイミダゾリウム・ビス（フルオロスルホニル）イミド、
1−ブチル−3−メチルピリジニウム・ビス（トリフルオロメタンスルホニル）イミド、
ジアリルジメチルアンモニウム・ビス（トリフルオロメタンスルホニル）イミド、
1−ブチル−3−メチルピリジニウム・ビス（フルオロスルホニル）イミド、
1-エチル-3-メチルピリジニウム・ビス(フルオロスルホニル)イミド、
1-エチル-3-メチルイミダゾリウム・ビス（トリフルオロメタンスルフォニル）イミド、
1-メチル-1-プロピルピロリジニウム・ビス(フルオロスルホニル)イミド、
1−エチル−3−メチルイミダゾリウム・ビス（フルオロスルホニル）イミド、
メチルトリオクチルアンモニウム・ビス（トリフルオロメタンスルホニル）イミド、
トリブチルメチルアンモニウム・ビス（トリフルオロメタンスルホニル）イミド。
【００２３】
組成物中における（Ｅ）成分の含有量は、組成物から得られる硬化物に透明性と帯電防止性を高いレベルで付与するため、（Ａ）〜（Ｄ）成分を含むシリコーンゴムベースポリマー質量に対して、30〜3000ppmであり、好ましくは40〜2000ppmであり、より好ましくは50〜1500ppmである。
【００２４】
その他の成分として、ヒドロシリル化を制御してポットライフを適切に調整するための反応抑制剤、耐熱向上剤としての金属酸化物、難燃助剤、（Ｅ）成分を除く帯電防止剤、加工助剤などを用いることができる。
また、アルコキシシリル基を含有するアルコキシシラン系化合物、シランカップリング剤、チタン系やジルコニウム系等の縮合触媒などを架橋補助剤として配合することもできる。
【００２５】
本発明の組成物は、上記した各成分を均一に混合することによって得ることができる。この混合には一般のシリコーンゴム配合に使用される混合機を用いることができ、例えば、万能混練機、プラネタリミキサー、バンバリーミキサー、ニーダー、ゲートミキサー、品川ミキサー、加圧ニーダー、三本ロール、二本ロールを用いることができる。
【００２６】
本発明の組成物は、その硬化物からなる厚さ１２ｍｍのシートの６００ｎｍにおける全光線透過率が８５％より大きいものが好ましく、その硬化物からなる厚さ２ｍｍのシートにおける全光線透過率は９３％より大きいものがより好ましい。
本発明の組成物は、各種光学用途の製造原料として使用することができ、ＬＥＤレンズ等を挙げることができる。
【実施例】
【００２７】
次の実施例は本発明の実施について述べる。実施例は本発明の例示について述べるものであり、本発明を限定するためではない。
実施例及び比較例
万能混練機（ＤＡＬＴＯＮ社製混合攪拌機５ＤＭＶ-α）を用いて、表１に示す（Ａ）成分のオルガノポリシロキサンと（Ｂ）成分のシリコーン樹脂を混合した。
その際、（Ｂ）成分を（Ａ）成分中に良好に分散させるため、（Ｂ）成分は６０質量％キシレン溶液として、表１の示す配合量になるように混合した。混合後、混合物に含まれるキシレンを１４０℃／６６７Pa｛５mmHg｝で留去した。
その後、常温（２０〜２５℃）まで冷却後、（Ｄ）成分のヒドロシリル化反応触媒、反応抑制剤の１−エチニル−１−シクロヘキサノール、(Ｃ)成分のオルガノハイドロジェンシロキサンを混合した。
最後に（Ｅ）成分としてのイオン液体や比較材としてのイオン物質などの帯電防止性を付与するための添加剤を混合し、表１に示すシリコーンゴム組成物を調製した。得られた組成物について、表１に示す各測定をした。【００２８】
表１に示す各成分及び各単位の詳細は次のとおりである。
（Ｍ単位）
Ｍ単位：（ＣＨ3）3ＳｉＯ1/2−
ＭＨ単位：（ＣＨ3）2ＨＳｉＯ1/2−
Ｍｖ単位：（ＣＨ3）2（ＣＨ2＝ＣＨ）ＳｉＯ1/2−
（Ｄ単位）
Ｄ単位：−(ＣＨ3)2ＳｉＯ−
ＤＨ単位：−(ＣＨ3)ＨＳｉＯ−
Ｄｖ単位：−(ＣＨ3)（ＣＨ2＝ＣＨ）ＳｉＯ−
Ｄｆｆ単位：−(Ｃ6Ｈ5)2ＳｉＯ−
（Ｔ単位）
Ｔｆ単位：Ｃ6Ｈ5ＳｉＯ3/2（３官能性）
（Ｑ単位）
Ｑ単位：ＳｉＯ4/2（４官能性）【００２９】
＜（Ａ）成分＞
（A-1）：平均重合度940,両末端ジメチルビニルシロキシ基封鎖ジメチルポリシロキサン。
（A-2）：両末端ジメチルビニルシロキシ基で封鎖され、１６％がＤｆｆ単位で、残余がＤ単位であり、２３℃における重合度２００である直鎖状ポリメチルビニルフェニルシロキサン。【００３０】
＜（Ｂ）成分＞
Ｍ単位、Ｍｖ単位及びＱ単位からなり、モル単位比がＭ5ＭｖＱ8で示されるポリメチルビニルシロキサン樹脂。【００３１】
＜（Ｃ）成分＞
平均分子量８００のＭH8Ｑ4で示されるポリメチルハイドロジェンシロキサン
＜（Ｄ）成分＞
白金含有量が２質量％である白金−ビニルシロキサン錯体
＜その他＞
反応抑制剤：１−エチニル−１−シクロヘキサノール【００３２】
＜（Ｅ）成分＞
イオン液体１：1−ブチル−１−メチルピロリジニウム・ビス（トリフルオロメタンスルホニル）イミド，屈折率1.423
イオン液体２：1−エチル−3−メチルイミダゾリウム・ビス（フルオロスルホニル）イミド，屈折率1.423
イオン液体３：1−ブチル−3−メチルピリジニウム・ビス（トリフルオロメタンスルホニル）イミド，屈折率1.446
イオン液体４：ジアリルジメチルアンモニウム・ビス（トリフルオロメタンスルホニル）イミド，屈折率1.425
イオン液体５：1−ブチル−3−メチルピリジニウム・ビス（フルオロスルホニル）イミド，屈折率1.459
イオン液体６：1-エチル-3-メチルピリジニウム・ビス(フルオロスルホニル) イミド，屈折率1.472
イオン液体７：1-エチル-3-メチルイミダゾリウム・ビス（トリフルオロメタンスルフォニル）イミド，屈折率1.423
イオン液体８：1-メチル-1-プロピルピロリジニウム・ビス(フルオロスルホニル) イミド，屈折率1.443
イオン液体９：1−エチル−3−メチルイミダゾリウム・ビス（フルオロスルホニル）イミド，屈折率1.448
イオン液体10：メチルトリオクチルアンモニウム・ビス（フルオロスルホニル）イミド，屈折率1.438
Li.TFSI 50%水溶液：リチウム・ビス（トリフルオロメタンスルホニル）イミド，屈折率1.355【００３３】
（シートの作製方法）
表１に示す各組成物を減圧脱泡した後、金型に各組成物を流し込み、１５０℃で１０分間プレス成型して、体積抵抗率測定用に厚さ２ｍｍ、全光線透過率、ＨＡＺＥ測定用に２ｍｍと１２ｍｍのシリコーンゴム組成物成形体を得た。【００３４】
（屈折率：（Ａ）〜（Ｄ）成分からなるベースポリマー混合物からなる硬化物およびイオン液体の屈折率）
アッベ屈折率計ＡＴＡＧＯＴ１を用いて屈折率を測定した。
（Ａ）〜（Ｄ）成分からなるベースポリマー混合物を１００℃以上に加熱した平滑な金属板上に置き、ヘラなどで０．１ｍｍ以下の薄膜状に薄く延ばして加熱硬化させたものを試験体とした。【００３５】
〔耐電圧半減期〕
シシド静電気製スタチックオネストメーターH-0110を用いて、試験片に6KVのコロナ放電により帯電させた後、耐電圧が半減する時間（秒）を測定した。【００３６】
（全光線透過率）
コニカミノルタの分光測色計CM-3500dにて、600nｍでの全光線透過率を測定した。（測定試験片厚み２mm、1２mm）。【００３７】
（ＨＡＺＥ）
日本電飾工業  HAZE METER NDH5000にて、JIS K 7105準拠した方法で測定した。
（測定試験片厚み２mm、12mm）【００３８】
【表１】
0005468712.tif 000002
【００３９】
本発明の組成物は、ＬＥＤレンズを含む各種光学用途の製造原料として使用することができる。
【要約】
本発明は、透明性と帯電防止性の良い硬化物が得られる熱硬化性シリコーンゴム組成物を提供する。（A）オルガノポリシロキサン100質量部、（B）シリコーン樹脂10〜400質量部、（C）オルガノハイドロジェンポリシロキサンを（A）及び（B）成分中のケイ素原子と結合したアルケニル基１個当たり、ケイ素原子に結合した水素原子の数が1.0〜10.0個となる量、（D）ヒドロシリル化反応触媒を含有するシリコーンゴムベースポリマーと、（E）帯電防止剤となるイオン液体30-3000ppmを含有する熱硬化性シリコーンゴム組成物であって、（E）成分のイオン液体がシリコーンゴムベースポリマーの硬化物との屈折率との差が±0.04範囲のものである、熱硬化性シリコーンゴム組成物である。